МИНЕРАЛ, СОДЕРЖАЩИЙ КАРБОНАТ ЩЕЛОЧНОЗЕМЕЛЬНОГО МЕТАЛЛА, ДЛЯ ОЧИСТКИ ПОВЕРХНОСТИ

1. Способ очистки твердых поверхностей посредством сухой струйной обработки упомянутых поверхностей частицами природного карбоната щелочноземельного металла, имеющими средний диаметр от 100 до 500 мкм и твердости по Моосу, меньшую 4, при том условии, что частицы карбоната щелочноземельного металла не имеют форму осадков или агломератов.
2. Способ по п.1, отличающийся тем, что природный карбонат щелочноземельного металла является природным карбонатом кальция и/или природным карбонатом кальция-магния.
3. Способ по п.1 или 2, отличающийся тем, что природный карбонат щелочноземельного металла выбирают из группы, включающей мрамор, кальцит, мел и доломит, известняк и их смеси.
4. Способ по п.1 или 2, отличающийся тем, что природный карбонат щелочноземельного металла характеризуется средней твердостью по Моосу, находящейся в диапазоне от 2,6 до 3,9, предпочтительно от 2,6 до 3,4, например, 3.
5. Способ по п.1 или 2, отличающийся тем, что природный карбонат щелочноземельного металла представляет собой мрамор, предпочтительно мрамор, содержащий доломит.
6. Способ по п.1 или 2, отличающийся тем, что уровень содержания карбоната щелочноземельного металла в природном минерале карбоната щелочноземельного металла составляет величину >90 мас.%, более предпочтительно находящуюся в диапазоне от 95 до 99,9 мас.%, например, равную 99,5 мас.%.
7. Способ по пп.1 или 2, отличающийся тем, что природный карбонат щелочноземельного металла характеризуется уровнем содержания кальция, равным, по меньшей мере, 21 мас.%, предпочтительно >35 мас.%, более предпочтительно >38 мас.%.
8. Способ по п.1 или 2, отличающийся тем, что природный карбонат щелочноземельного металла характеризуется уровнем содержания магния, равным, как максимум, 13 мас.%, предпочтительно <3 мас.%, более предпочтительно <1,5 мас.%.
9. Способ по пп.1 или 2, отличающийся тем, что природный карбонат щелочноземельного металла содержит доломит от 0,1 до 100 мас.%, предпочтительно от 2 до 10 мас.%, более предпочтительно от 3 до 7 мас.%, например, 5 мас.%.
10. Способ по пп.1 или 2, отличающийся тем, что природный карбонат щелочноземельного металла классифицируют, получая остаток на сите на 500 мкм, составляющий величину ≤10 мас.%, предпочтительно ≤8 мас.%, более предпочтительно ≤5 мас.%, например, находящуюся в диапазоне от 3 до 4 мас.%.
11. Способ по п.1 или 2, отличающийся тем, что природный карбонат щелочноземельного металла классифицируют, получая остаток на сите на 200 мкм, составляющий величину, находящуюся в диапазоне от 20 до 60 мас.%, предпочтительно от 25 до 50 мас.%, более предпочтительно от 30 до 40 мас.%, например, равную 35 мас.%.
12. Способ по п.1 или 2, отличающийся тем, что природный карбонат щелочноземельного металла классифицируют, получая остаток на сите на 90 мкм, составляющий величину, находящуюся в диапазоне от 50 до 95 мас.%, более предпочтительно от 70 до 92 мас.%, в особенности от 73 до 90 мас.%, например, равную 80 мас.%.
13. Способ по п.1 или 2, отличающийся тем, что природный карбонат щелочноземельного металла классифицируют, получая остаток на сите на 45 мкм, составляющий величину ≥90 мас.%, более предпочтительно ≥93 мас.%, наиболее предпочтительно ≥95 мас.%, в особенности находящуюся в диапазоне от 97 до 99 мас.%, например, 98 мас.%.
14. Способ по п.1 или 2, отличающийся тем, что от 50 до 80 мас.%, предпочтительно от 60 до 80 мас.%, например, 65 мас.% частиц природного карбоната щелочноземельного металла имеют размер в диапазоне от 90 до 500 мкм.
15. Способ по п.1 или 2, отличающийся тем, что частицы природного карбоната щелочноземельного металла характеризуются средним диаметром частиц в диапазоне от 110 до 400 мкм, более предпочтительно от 130 до 300 мкм, в частности, от 135 до 200 мкм, наиболее предпочтительно от 137 до 165 мкм, например, от 142 до 160 мкм.
16. Способ по п.1 или 2, отличающийся тем, что частицы природного карбоната щелочноземельного металла получают в результате сухого раздробления, например, в шаровой мельнице или молотковой мельнице.
17. Способ по п.16, отличающийся тем, что частицы природного карбоната щелочноземельного металла получают комбинированием одной или более таких мельниц с циклонами и ситами.
18. Способ по п.1 или 2, отличающийся тем, что материал, удаляемый с твердых поверхностей, выбирают из группы, включающей краски, остатки продуктов питания, таких как, например, молоко или шоколад, и остатки фармацевтических средств.
19. Способ по п.1 или 2, отличающийся тем, что твердые поверхности, содержат материалы, выбираемые из группы, включающей сталь, стекло, древесину и бетон.
20. Способ по п.1 или 2, отличающийся тем, что угол падения частиц карбоната щелочноземельного металла по отношению к очищаемой поверхности находится в диапазоне от 1 до 90°, предпочтительно от 30 до 90°, более предпочтительно от 40 до 90°, например, 45°, в особенности предпочтительно большим, чем от 60 до 90°.
21. Применение частиц природного карбоната щелочноземельного металла для способа очистки твердых поверхностей по любому из пп.1-20.
22. Способ получения частиц природного карбоната щелочноземельного металла, имеющих средний диаметр в диапазоне от 100 до 500 мкм и твердость по Моосу, меньшую 4, для использования в способе по любому из пп.1-20, отличающийся стадиями, на которых
- проводят сухое раздавливание, измельчение и/или раздробление природного карбоната щелочноземельного металла и
- проводят грохочение получающихся в результате частиц для уменьшения количества мелких частиц.